(57)【要約】      （修正有）【課題】相安定化元素であるＴｉやＶを添加することなく、熱的にも実用上安定なＳｍＺｒＦｅＣｏ磁性化合物およびその製造方法の提供。【解決手段】式（Ｓｍ（１−ｘ）Ｚｒｘ）ａ（Ｆｅ（１−ｙ）Ｃｏｙ）１２Ｍｂ（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９０≦ａ≦１．５７、０≦ｂ≦０．４である）により表される磁性化合物であって、ＴｈＭｎ１２型の結晶構造を有し、磁化が１．８０Ｔ以上である磁性化合物。【選択図】図４Ａ
2020139183.tif 000002
【特許請求の範囲】
【請求項１】
式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、
０≦ｘ≦０．５、
０≦ｙ≦０．６、
０．９０≦ａ≦１．５７、
０≦ｂ≦０．４である）
により表される磁性化合物であって、ＴｈＭｎ１２型の結晶構造を有し、磁化が１．８０Ｔ以上である磁性化合物。
【請求項２】
式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、
０≦ｘ≦０．３、
０≦ｙ≦０．３、
０．９７≦ａ≦１．５７、
０≦ｂ≦０．１である）
により表される磁性化合物であって、ＴｈＭｎ１２型の結晶構造を有し、磁化が１．８０Ｔ以上である磁性化合物。
【請求項３】
式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、
０．１≦ｘ≦０．２、
０．１≦ｙ≦０．２、
０．９７≦ａ≦１．２７、
０．０１≦ｂ≦０．１である）
により表される磁性化合物であって、ＴｈＭｎ１２型の結晶構造を有し、磁化が１．８０Ｔ以上である磁性化合物。
【請求項４】
式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９７≦ａ≦１．５７、０≦ｂ≦０．４である）
で表される組成の合金の溶湯を準備する工程と、
前記溶湯を１×１０２〜１×１０７Ｋ／secの速度で急冷する工程と、
を含む磁性化合物の製造方法。
【請求項５】
前記急冷工程後、８００〜１３００℃にて２〜１２０時間熱処理を行う工程をさらに含む、請求項４に記載の磁性化合物の製造方法。
【請求項６】
式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９７≦ａ≦１．５７、０≦ｂ≦０．４である）
で表される組成の合金を基板上に堆積させる磁性化合物の製造方法であって、
サマリウム（Ｓｍ）、ジルコニウム（Ｚｒ）、鉄（Ｆｅ）及びコバルト（Ｃｏ）を前記基板上に供給する複数のスパッタリングターゲットを準備し、
高真空状態でアルゴンガスを前記スパッタリングターゲットに衝突させて、前記組成の合金を前記基板上に堆積させると共に、前記基板上に堆積した前記組成の合金を急冷する工程と、
を含む磁性化合物の製造方法。
【請求項７】
前記基板は、単結晶ＭｇＯ（１００）、Ｔａ、Ｍｏ、Ａｌ２Ｏ３、石英ガラス、Ｓｉ（１００）、熱酸化膜付Ｓｉの何れかであることを特徴とする請求項７に記載の磁性化合物の製造方法。
【請求項８】
請求項１、２、３の何れか一項に記載の磁性化合物を用いた電動機、発電機、又は電動機及び発電機。
【請求項９】
請求項８に記載の電動機、発電機、又は電動機及び発電機を用いた電気自動車用モーター、内燃機関と蓄電池を併用したハイブリット自動車、若しくは電気製品。
【発明の詳細な説明】
【技術分野】
【０００１】
本発明は、異方性磁界が高くかつ飽和磁化の高いＴｈＭｎ１２型の結晶構造を有する磁性化合物に関し、特に相安定性を確保する添加元素を必要としないＳｍＺｒＦｅＣｏ磁性化合物に関する。また、本発明は、上記のＳｍＺｒＦｅＣｏ磁性化合物の製造方法に関する。
【背景技術】
【０００２】
現在世界最強の磁石であるＮｄ−Ｆｅ−Ｂ系磁石は、ハイブリット自動車や電気自動車用モーターや、様々な省エネ電化製品などに幅広く応用されている。しかし、Ｎｄ−Ｆｅ−Ｂ系磁石は耐熱性に問題があり、自動車のモーター用途での使用における２００℃の温度環境下では、耐熱性向上のために資源の供給リスクのあるジスプロシウム（Ｄｙ）やテルビウム（Ｔｂ）を添加する必要がある。そこで重希土類フリーもしくは削減した新たな磁石材料開発が望まれている。 
【０００３】
他方で、希土類元素（Ｒ； rare earth）と強磁性遷移金属元素（ＴＭ； ferromagnetic transition metal element）で構成されたＴｈＭｎ１２型構造を有する希土類磁石化合物は、様々なＲ−ＴＭ化合物の中でもっとも希土類濃度が小さく、新たな高性能磁石化合物の候補として期待されている。このようなＴｈＭｎ１２型結晶構造を有する希土類−鉄系磁性化合物として、例えば特許文献１〜５に開示された化合物が知られている。
【０００４】
例えば特許文献３に開示されているように、Ｓｍ（Ｆｅ０．８Ｃｏ０．２）１２化合物は、熱的に不安定であるため、バルクでは相安定化元素であるＴｉやＶを添加する必要がある。しかし、これらの相安定化元素はＳｍ（Ｆｅ０．８Ｃｏ０．２）１２化合物の磁化を下げるために、なるべく低い濃度に抑えることが好ましい。
【０００５】
最近、Ｔｉなどの非磁性構造安定化元素を全く含まないＴｈＭｎ１２型構造を有するＳｍ（Ｆｅ０．８Ｃｏ０．２）１２化合物が発見され、飽和磁化が１．７８Ｔ、異方性磁場が１２Ｔ、キュリー温度が８５９Ｋを有し、いずれもＮｄ２Ｆｅ１４Ｂを上回る値が報告されている（非特許文献１参照）。
【０００６】
Ｔｉなどの非磁性構造安定化元素を含む（Ｓｍ１−ｘＺｒｘ）ｙ（Ｆｅ０．８Ｃｏ０．２）１２−ｚＭｚ（ここでＭはＴｉやＶなどの非磁性構造安定化元素）のバルクの作製はすでに報告があり、Ｚｒを添加することでＭを低減させても相安定性が保たれることが報告されている（非特許文献２参照）。一方で、（Ｓｍ１−ｘＺｒｘ）（Ｆｅ０．８Ｃｏ０．２）１１．５Ｔｉ０．５では、Ｚｒ濃度を０．１から０．３へ増加させると、磁化は１．６１Ｔから１．５２Ｔへと減少している。
【先行技術文献】
【特許文献】
【０００７】
【特許文献１】特開２００１−１８９２０６号公報
【特許文献２】特開２００４−２６５９０７号公報
【特許文献３】特開２０１７−０５７４７１号公報
【特許文献４】特開２０１７−１１２３００号公報
【特許文献５】特開２０１８−１５７１９７号公報
【非特許文献】
【０００８】
【非特許文献１】Y. Hirayama, et al., Scr. Mater. 138 (2017) 62-65
【非特許文献２】K. Kobayashi et al., Journal of alloys and compounds 694、914 (2017)
【発明の概要】
【発明が解決しようとする課題】
【０００９】
本発明は、上記課題を解決するもので、Ｔｉなどの非磁性構造安定化元素を全く含まないＴｈＭｎ１２型構造を有するＳｍ（Ｆｅ０．８Ｃｏ０．２）１２化合物を基礎として、飽和磁化、異方性磁場、キュリー温度がＮｄ２Ｆｅ１４Ｂを上回る値を有しながら、相安定化元素であるＴｉやＶを添加することなく、熱的にも実用上安定なＳｍＺｒＦｅＣｏ磁性化合物およびその製造方法を提供することを目的とする。
【課題を解決するための手段】
【００１０】
本発明のＳｍＺｒＦｅＣｏ磁性化合物は、上記課題を解決するもので、以下の発明特定事項を有する。
［１］式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９７≦ａ≦１．５７、０≦ｂ≦０．４である）
により表される磁性化合物であって、ＴｈＭｎ１２型の結晶構造を有し、磁化が１．８０Ｔ以上である磁性化合物である。
［２］式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．３、０≦ｙ≦０．３、０．９７≦ａ≦１．５７、０≦ｂ≦０．１である）
により表される磁性化合物であって、ＴｈＭｎ１２型の結晶構造を有し、磁化が１．８０Ｔ以上である磁性化合物。
［３］式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０．１≦ｘ≦０．２、０．１≦ｙ≦０．２、０．９７≦ａ≦１．２７、０．０１≦ｂ≦０．１である）
により表される磁性化合物であって、ＴｈＭｎ１２型の結晶構造を有し、磁化が１．８０Ｔ以上である磁性化合物。
【００１１】
［４］本発明のＳｍＺｒＦｅＣｏ磁性化合物の製造方法は、上記課題を解決するもので、式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９７≦ａ≦１．５７、０≦ｂ≦０．４である）
で表される組成の合金の溶湯を準備する工程と、
前記溶湯を１×１０２〜１×１０７Ｋ／secの速度で急冷する工程と、
を含む磁性化合物の製造方法である。
［５］本発明のＳｍＺｒＦｅＣｏ磁性化合物の製造方法において、好ましくは、前記急冷工程後、８００〜１３００℃にて２〜１２０時間熱処理を行う工程をさらに含むとよい。
［６］本発明のＳｍＺｒＦｅＣｏ磁性化合物の製造方法は、式（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９７≦ａ≦１．５７、０≦ｂ≦０．４である）
で表される組成の合金を基板上に堆積させる磁性化合物の製造方法であって、
サマリウム（Ｓｍ）、ジルコニウム（Ｚｒ）、鉄（Ｆｅ）及びコバルト（Ｃｏ）を前記基板上に供給する複数のスパッタリングターゲットを準備し、
高真空状態でアルゴンガスを前記スパッタリングターゲットに衝突させて、前記組成の合金を前記基板上に堆積させると共に、前記基板上に堆積した前記組成の合金を急冷する工程と、を含む磁性化合物の製造方法である。
［７］本発明のＳｍＺｒＦｅＣｏ磁性化合物の製造方法において、好ましくは、前記基板は、単結晶ＭｇＯ（１００）、Ｔａ、Ｍｏ、Ａｌ２Ｏ３、石英ガラス、Ｓｉ（１００）、熱酸化膜付Ｓｉの何れかであることよい。
【００１２】
［８］本発明の磁性化合物［１］、［２］、又は［３］の何れか１つを用いた電動機、発電機、又は電動機及び発電機。
［９］本発明の磁性化合物を用いた電動機、発電機、又は電動機及び発電機［８］を用いた電気自動車用モーター、内燃機関と蓄電池を併用したハイブリット自動車、若しくは電気製品。
【発明の効果】
【００１３】
本発明のＳｍＺｒＦｅＣｏ磁性化合物によれば、ＴｈＭｎ１２型の結晶構造を有する、式（Ｓｍ（１−ｘ）Ｚｒｘ）ａ（Ｆｅ（１−ｙ）Ｃｏｙ）１２Ｍｂにより表される化合物において、スティーブンス因子が正である元素Ｓｍを用いることにより、希土類系磁石において必須な一軸結晶磁気異方性を付与することができ、磁化が１．８０Ｔ以上という高い磁性特性が得られる。
本発明のＳｍＺｒＦｅＣｏ磁性化合物の製造方法によれば、製造過程において溶湯の冷却速度を調整することにより、冷却の際に析出するα−（Ｆｅ、Ｃｏ）相を減らし、ＴｈＭｎ１２型の結晶を多く析出させることにより異方性磁界を向上させることができる。
【図面の簡単な説明】
【００１４】
【図１】本発明の一実施例にかかる(Ｓｍ０．７４Ｚｒ０．２６）０．９６(Ｆｅ０．８Ｃｏ０．２）１２エピタキシャル薄膜の面外およびΧ軸を調整して測定したＸＲＤパターンを示す図で、（Ａ）は面外、（Ｂ）はΧ軸を調整した場合を示してある。
【図２Ａ】本発明の一実施例にかかる（Ｓｍ０．７４Ｚｒ０．２６）０．９６（Ｆｅ０．８Ｃｏ０．２）１２エピタキシャル薄膜の拡大図で、ＢＦ−ＴＥＭによる断面の明視野像である。
【図２Ｂ】本発明の一実施例にかかる（Ｓｍ０．７４Ｚｒ０．２６）０．９６（Ｆｅ０．８Ｃｏ０．２）１２エピタキシャル薄膜の拡大図で、ＨＡＡＤＦ−ＳＴＥＭ像である。
【図２Ｃ】本発明の一実施例にかかる（Ｓｍ０．７４Ｚｒ０．２６）０．９６（Ｆｅ０．８Ｃｏ０．２）１２エピタキシャル薄膜の拡大図で、ＥＤＳ分析による元素マップ像である。
【図３】本発明の一実施例にかかる（Ｓｍ０．７４Ｚｒ０．２６）０．９６（Ｆｅ０．８Ｃｏ０．２）１２エピタキシャル薄膜の面外および面内の磁化曲線を示す図である。
【図４Ａ】本発明の一実施例にかかる（Ｓｍ１−ｘＺｒｘ）ａ（Ｆｅ０．８Ｃｏ０．２）１２エピタキシャル薄膜の磁化の値について、パラメータｘ、ａの依存性を示す図である。
【図４Ｂ】図４Ａの測定点の数値を示す表である。
【図５】ＴｈＭｎ１２型の結晶構造を模式的に示す斜視図である。
【図６】ストリップキャスト法に用いる装置の概略図である。
【００１５】
以下に、本発明のＳｍＺｒＦｅＣｏ磁性化合物の組成およびその含有量を上記のように限定した理由を下記に記す。なお、以下の説明において、含有量を示す％はａｔ％であり、ＴｈＭｎ１２型結晶構造の結晶相（Ｓｍ（１−ｘ）Ｚｒｘ）ａ（Ｆｅ（１−ｙ）Ｃｏｙ）１２（以下、『１−１２相』と称する場合がある）と定義した場合、パラメータａの範囲は次のように定めるとよい。
パラメータａについては、好ましくはａ＝０．９０〜１．５７の範囲（（Ｓｍ、Ｚｒ）が約７〜１２ａｔ％相当）、さらに好ましくはａ＝０．９６〜１．５７の範囲（（Ｓｍ、Ｚｒ）が約７〜１２ａｔ％相当）、最適な組成はａ＝０．９６〜１．２７の範囲（（Ｓｍ、Ｚｒ）が約７〜１０ａｔ％相当）である。パラメータａが０．９０未満では、磁化が低く、１．８０Ｔ未満である。パラメータａが１．５７超えでは、磁化が低く、１．８０Ｔ未満であると共に、希少な元素であるＳｍの含有量が増えて、量産に適さない。好ましい組成は、α−（Ｆｅ、Ｃｏ）などの副相がかなり混在するが、１−１２相の単相も得られている組成範囲である。さらに好ましい組成は、α−（Ｆｅ、Ｃｏ）などの副相がほとんど存在せずに，ほぼ１−１２相の単相が得られている組成範囲である。最適な組成は、Ｚｒ添加によって，無添加の磁化値１．７８Ｔに対して磁化向上の効果があった組成範囲である。
なお、パラメータｘ、ｙについては、後で述べる。
【００１６】
サマリウム（Ｓｍ）は、希土類元素の一種であり、永久磁石特性を発現するために本発明の磁性化合物に必須の成分である。Ｓｍの配合量（１−ｘ）・ａは４ａｔ％以上、１２ａｔ％以下とする。４ａｔ％未満では、磁化が向上しないと共に、Ｆｅ相の析出が顕著になり、熱処理後にＦｅ相の体積分率を下げることができず、１２ａｔ％超では粒界相が多すぎるため、磁化が向上しないからである。Ｓｍは、スティーブン因子が正であるため、異方性を有する磁性相であることができる。
【００１７】
ここでスティーブンス因子とは、４ｆ電子の空間分布の幾何学的形状に依存するパラメータであり、希土類イオンＲ３＋の種類によって決まった値をとる。４ｆ電子はその電子数に応じて特徴的な空間分布を示し、７個の４ｆ電子を有するＧｄ３＋イオンの場合、７つの４ｆ軌道が７つの上向きスピンを有する４ｆ電子で満たされるため、軌道磁気モーメントが打ち消しあってゼロになり、そのため４ｆ電子の存在確率は球形の分布をとることになる。これに対し、例えばＮｄ３＋やＤｙ３＋の場合には、スティーブンス因子が負であるため、４ｆ電子の空間分布は対称軸であるｚ軸に対して歪み、４ｆ電子の存在確率は扁平状になる。これとは逆に、例えばＳｍ３＋の場合には、スティーブンス因子が正であるため、４ｆ電子の空間分布は対称軸であるｚ軸に対して伸び、４ｆ電子の存在確率は縦長になる。
【００１８】
ジルコニウム（Ｚｒ）は、スティーブン因子が負であり、希土類元素Ｓｍの一部を置換して、ＴｈＭｎ１２型結晶構造の結晶相の安定化に有効である。すなわち、Ｚｒ元素はＴｈＭｎ１２型結晶内のＳｍ元素と置換し、結晶格子の収縮を生じる。これにより、合金を高温度に上げたり、窒素原子などを結晶格子ないに侵入させた場合に、ＴｈＭｎ１２型結晶相を安定に維持する作用がある。一方、磁気特性面ではＳｍに由来する強い磁気異方性をＺｒ置換によって薄めるため、結晶の安定性と磁気特性の面でＺｒ量を決める必要がある。ただし、Ｚｒの置換量が０．５を超えると異方性磁界は著しく低下してしまう。ＳｍのＺｒによる置換割合ｘは、好ましくは０≦ｘ≦０．５、さらに好ましくは０≦ｘ≦０．３である。Ｚｒの置換割合ｘが０の場合でも、熱処理等によって、ＴｈＭｎ１２型の結晶構造の安定化を図ることができるが、熱処理のプロセスウィンドが狭くなって、製品の歩留まり率が低下するので、最も好ましい範囲は、０．１≦ｘ≦０．２である。
【００１９】
鉄（Ｆｅ）はＳｍＺｒＦｅＣｏ磁性化合物における上記元素以外を構成するものである。鉄（Ｆｅ）の存在によって、磁性を発現する。本発明の化合物は、上記元素以外をＦｅとするが、Ｆｅの一部をＣｏで置換してもよい。
【００２０】
コバルト（Ｃｏ）はＦｅと置換することにより、スレーターポーリング則により、自発磁化の増大を生じ、異方性磁界、飽和磁化の両特性を向上させることができる。しかし、Ｃｏの置換量ｙが０．６を超えると、効果を発揮することができない。また、ＦｅをＣｏで置換することによって化合物のキュリー点が上昇するために、高温度での磁化の低下を抑制する効果がある。ＣｏはＦｅと比較すると高価な元素であり、製造原価を低減する立場からは、Ｃｏの置換量ｙは、さらに好ましい範囲は０≦ｙ≦０．３、最も好ましい範囲は、０．１≦ｙ≦０．２である。
【００２１】
ここで、スレーターポーリング（Slater-Pauling curve）則とは、３ｄ遷移金属およびその合金の強磁性体について、その飽和磁化を絶対零度に外挿した、１原子当たりの磁気モーメントに換算した値（ボーア磁子単位）を、１原子当たりの平均電子数に対してプロットして得られる曲線をいう。平均電子数が２６．５付近に極大をもち、Ｆｅ−Ｃｏ、Ｆｅ−Ｎｉ系が最大の磁気モーメントを示すことが知られている。
【００２２】
（非磁性構造安定化元素）
非磁性構造安定化元素はチタン（Ｔｉ）、バナジウム（Ｖ）、モリブデン（Ｍｏ）及びタングステン（Ｗ）からなる群より選ばれる１種以上の元素である。希土類元素Ｒ−Ｆｅの２元系合金に第３の元素としてＴｉ、Ｖ、Ｍｏ、Ｗを添加することによりＴｈＭｎ１２型の結晶構造が安定化され、優れた磁気特性を示すことが知られている。しかし、本発明においては非磁性構造安定化元素の添加は不要である。非磁性構造安定化元素量が０の場合でも、ＳｍＺｒＦｅＣｏ磁性化合物の成分組成の調整と熱処理等によってＴｈＭｎ１２型結晶相の安定化を図ることができ、異方性磁界が高まる。
【００２３】
（不可避不純物元素）
Ｍは、不可避不純物元素、並びにアルミニウム（Ａｌ）、クロム（Ｃｒ）、銅（Ｃｕ）、ガリウム（Ｇａ）、銀（Ａｇ）、及び金（Ａｕ）からなる群より選ばれる１種以上の元素である。これらの元素は、原料及び／又は製造工程で、ＳｍＺｒＦｅＣｏ磁性化合物に不可避に混入してしまう元素である。
【００２４】
Ｍの含有量ｂは、理想的には少ないほどよく、０ａｔ％であってもよい。しかし、過度に純度の高い原料の使用は、製造コストの上昇を招くため、Ｍの含有量ｂは、０．１ａｔ％以上であることが、好ましい。一方、Ｍの含有量ｂが３．０ａｔ％以下であれば、実用上許容できる性能低下である。Ｍの含有量ｂは、１．０ａｔ％以下であることが、より好ましい。１−１２相での組成比率に読み替えると、３．０ａｔ％はｂ＝０．３９（約０．４）に相当し、１．０ａｔ％はｂ＝０．１３（約０．１）に相当し、０．１ａｔ％はｂ＝０．０１に相当する。
【００２５】
不可避不純物元素には、Ｎ、Ｃ、Ｈ及びＰからなる群より選ばれる１種以上の元素が含まれていてもよい。Ｎ、Ｃ、Ｈ及びＰはＴｈＭｎ１２相の結晶格子内に侵入することによりＴｈＭｎ１２相の格子を拡大させ、異方性磁界、飽和磁化の両特性を向上させることができる。しかし、Ｎ、Ｃ、Ｈ及びＰの含有量を積極的に高める場合には、製造プロセスが複雑化するので、磁化が１．８０Ｔ以上確保できるのであれば、Ｎ、Ｃ、Ｈ及びＰを積極的に添加する必要はない。
【００２６】
以上のように、本発明の磁性化合物は、希土類元素として正のスティーブンス因子を有するＳｍを用いることにより異方性磁界を高めることができる。また、適量のＺｒで希土類元素Ｓｍを置換することで、非磁性構造安定化元素であるＴｉ、Ｖ、Ｍｏ、及びＷからなる群より選ばれる１種以上の元素の添加をすることなく、ＴｈＭｎ１２型結晶相の安定化を図ることができる。
【００２７】
（結晶構造）
本発明の磁性化合物は、図５に示すようなＴｈＭｎ１２型の正方晶系の結晶構造を有する希土類元素含有磁性化合物である。この結晶構造は、ピアソン記号（Pearson symbol）ではｔｌ２６、空間群（space group）ではｌ４／ｍｍｍと表記される。
【００２８】
（製造方法）
本発明の磁性化合物をバルクとして製造する場合、基本的には金型鋳造法やアーク溶解法などの従来の製造方法により製造することができるが、従来の方法では、ＴｈＭｎ１２相以外の安定相（α−（Ｆｅ、Ｃｏ）相）が多く析出してしまい、異方性磁界を低下させてしまう可能性がある。ここで、
｛ＴｈＭｎ１２型結晶が析出する温度｝＜｛α−（Ｆｅ、Ｃｏ）が析出する温度｝
であることに着目し、合金の溶湯を１×１０２〜１×１０７Ｋ／secの速度で急冷することにより、α−（Ｆｅ、Ｃｏ）が析出する温度付近に長くとどまらないようにしてα−（Ｆｅ、Ｃｏ）の析出を低減させ、ＴｈＭｎ１２型結晶を多く生じさせる製造方法を用いるとよい。
【００２９】
または、急冷法の一種として、蒸着法（気相急冷法）を用いて、温度を調整した基板上に気相状態の合金を堆積させることにより、非平衡相であるＴｈＭｎ１２相を優先的に析出させることが可能である。蒸着法は、金属あるいは非金属の小片を真空容器中で加熱蒸発させて、対向した基板の基面に凝着させ薄膜を作る方法である。真空蒸着を行なうときは、加熱された蒸着材料と被蒸着基板との距離よりも蒸着材分子の平均自由行程が長くなるような高真空を保つ必要があり、通常１０−１〜１０−５Ｐａくらいに設定される。蒸着材料の加熱には、高融点（タングステン、タンタルなど）のヒータを使う方法（抵抗加熱蒸着）と、加速した電子ビームで蒸着材料を衝撃して加熱する方法（電子ビーム蒸着）がある。
【００３０】
本発明の磁性化合物をバルクとして製造する場合の冷却法としては、例えば図６に示すような装置１０を用い、ストリップキャスト法あるいは超急冷法によって所定の速度で冷却することができる。この装置１０において、溶解炉１１において合金原料が溶解され、式（Ｓｍ（１−ｘ）Ｚｒｘ）ａ（Ｆｅ（１−ｙ）Ｃｏｙ）１２Ｍｂで表される組成の合金の溶湯１２が準備される。なお、上記式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９７≦ａ≦１．５７、０≦ｂ≦０．４である。この溶湯１２はタンディッシュ１３に一定の供給量で供給される。タンディッシュ１３に供給された溶湯１２は、タンディッシュ１３の端部、もしくは底部の出湯孔から連続的に冷却ロール１４に供給される。
【００３１】
ここでタンディッシュ１３は、アルミナやジルコニア、あるいはカルシア等のセラミックスで構成され、溶解炉１１から所定の流量で連続的に供給される溶湯１２を一時的に貯湯し、冷却ロール１４への溶湯１２の流れを整流することができる。また、タンディッシュ１３は、冷却ロール１４に達する直前の溶湯１２の温度を調整する機能をも有する。
【００３２】
冷却ロール１４は、銅やクロム銅合金などの熱伝導性の高い材料から形成されており、必要に応じてロール表面に高温の溶湯との浸食を防止するためにクロムメッキ等が施されたり、ロール内部が循環冷却水により冷却されたりする。このロールは、図示していない駆動装置により所定の回転速度で矢印方向に回転する。この回転速度を制御することにより、溶湯の冷却速度を１×１０２〜１×１０７Ｋ／secの速度に制御することができる。
【００３３】
冷却ロール１４の外周上で冷却され、凝固された合金溶湯１２は、薄片状の凝固合金１５となって冷却ロール１４から剥離し、粉砕されて回収装置において回収される。
【００３４】
さらに本発明においては、上記工程で得られた粒子を、８００〜１３００℃にて２〜１２０時間熱処理を行う工程を含んでもよい。この熱処理によりＴｈＭｎ１２相が均質化され、異方性磁界、飽和磁化の両特性がさらに向上する。
【実施例】
【００３５】
次に、本発明の磁性化合物を薄膜法で製造した一実施例を説明する。
（Ｓｍ１−ｘＺｒｘ）ｙ（Ｆｅ０．８Ｃｏ０．２）１２エピタキシャル薄膜の作製：
薄膜作製は、蒸着法の一種であるＤＣマグネトロンスパッタ法により行った。
マグネトロンスパッタ法では、真空中にアルゴンガスを導入して数百ボルトの電圧をかけ、プラズマ状態を作る。このプラズマ中には、アルゴン分子とプラスに荷電したアルゴン原子（アルゴンイオン）と自由電子が混在している。電場の影響で、プラスに荷電したアルゴンイオンはマイナスに荷電したカソード（ターゲット）のほうへ引き寄せられる。そこで、それらは数１０〜１００電子ボルト（ｅＶ）の高い運動エネルギーでターゲットの表面に衝突する。そうすると、アルゴンイオンがスパッタリングターゲットの表面から原子をたたき出す。成膜材料はそのようにして少しずつ侵食されていく。ターゲットから放出された原子は反対側の基板のほうへ真空中を飛んでいき、当該反対側の基板に付着して薄膜を形成する。
【００３６】
ここでは、ＭｇＯ（１００)単結晶基板上にＳｍ（Ｆｅ０．８Ｃｏ０．２）１２と格子ミスマッチの小さいＶ（１０ｎｍ)を下地層として用いた。（Ｓｍ１−ｘＺｒｘ）ｙ（Ｆｅ０．８Ｃｏ０．２）１２層の成膜は、基板を４００℃に加熱して、Ｚｒ、Ｓｍ、Ｆｅ、Ｃｏターゲットをそれぞれ同時スパッタすることにより成膜した。酸化防止のためキャップ層としてＶ（２ｎｍ）／Ｒｕ（５ｎｍ）を堆積した。
なお、基板としては、単結晶ＭｇＯ（１００）に代えて、タンタル（Ｔａ）、モリブデン（Ｍｏ）、アルミナ（Ａｌ２Ｏ３）、石英ガラス、Ｓｉ（１００）、熱酸化膜付Ｓｉを用いてもよい。例えば、アモルファスの基板（熱酸化膜付Ｓｉ基板）を用いた場合でも、例えばＮｉＴａ／ＭｇＯ／Ｖなる積層構造の下地を用いることにより、ＴｈＭｎ１２構造のＳｍ(Ｆｅ、Ｃｏ) １２化合物が生成される。
【００３７】
図１は（Ｓｍ０．７４Ｚｒ０．２６）０．９６（Ｆｅ０．８Ｃｏ０．２）１２エピタキシャル薄膜の面外（out of plane）、およびＸ軸を調整して測定したＸＲＤ（X-ray diffractometer； Ｘ線回折装置）パターンを示す図である。面外測定結果より（００２）、（００４）回折パターンが観測された。またＸ軸を調整することによりＴｈＭｎ１２構造の超格子ピークである（１３２）、（３３２）回折ピークが観測された。
【００３８】
図２（Ａ）はＢＦ−ＴＥＭ（Brignt Field transmission electron microscope; 明視野透過型電子顕微鏡像）による断面の明視野像である。図２（Ｂ）はＨＡＡＤＦ−ＳＴＥＭ（High-angle Annular Dark Field Scanning transmission electron microscope; 高角散乱環状暗視野走査透過顕微鏡法）像である。図２（Ｃ）はＥＤＳ（Energy dispersive X-ray spectrometry;エネルギー分散型Ｘ線分光器）分析による元素マップ像である。図２（Ａ）、（Ｂ）に示す明視野像およびＳＴＥＭ−ＨＡＡＤＦ像よりコラム状の（Ｓｍ０．７４Ｚｒ０．２６）０．９６（Ｆｅ０．８Ｃｏ０．２）１２粒子がＶ下地上に成長している様子がわかる。表面は平坦であり、平均膜厚は３５１ｎｍである。図２（Ｃ）に示すＥＤＳ分析による元素マップからは組成が膜全体にわかり、Ｓｍは約１０ａｔ％、Ｚｒは約６ａｔ％、Ｆｅは約７０ａｔ％、Ｃｏは約１４ａｔ％である。磁性化合物の組成分布は、概ね均一であることがわかる。
【００３９】
図３は（Ｓｍ０．７４Ｚｒ０．２６）０．９６（Ｆｅ０．８Ｃｏ０．２）１２エピタキシャル薄膜における面外（out of plane）の磁化曲線と面内（in plane）の磁化曲線を示している。強い垂直磁気異方性を示し、ＸＲＤ測定によるｃ軸配向に由来している。飽和磁化は２．０６Ｔを示した。
【００４０】
図４（Ａ）は（Ｓｍ１−ｘＺｒｘ）ａ（Ｆｅ０．８Ｃｏ０．２）１２エピタキシャル薄膜の磁化の値をｘとａでパラメータ表示した図である。図中、薄い灰色で塗り潰した領域が、１．８Ｔを超える高い磁化を示す元素組成の範囲である。特に、（Ｓｍ０．７４Ｚｒ０．２６）０．９６（Ｆｅ０．８Ｃｏ０．２）１２エピタキシャル薄膜で希土類磁石最高の磁化の値である２．０６Ｔを示している。
図４（Ｂ）は図４（Ａ）に示す測定点の数値を示す表で、実施例１〜５と比較例１〜３における、元素組成のパラメータｘ、ａと磁化の数値を示している。
【００４１】
なお、本発明の実施例として、（Ｓｍ１−ｘＺｒｘ）ａ（Ｆｅ０．８Ｃｏ０．２）１２のエピタキシャル薄膜での場合を示しているが、本発明の式
（Ｓｍ（１−ｘ）Ｚｒｘ）ａ（Ｆｅ（１−ｙ）Ｃｏｙ）１２Ｍｂ
（上式中、Ｍは不可避不純物元素並びにＡｌ、Ｃｒ、Ｃｕ、Ｇａ、Ａｇ及びＡｕからなる群より選ばれる１種以上の元素であり、０≦ｘ≦０．５、０≦ｙ≦０．６、０．９７≦ａ≦１．５７、０≦ｂ≦０．４である）
との関係では、ｙ＝０．２の場合に相当しており、０≦ｙ≦０．６まで磁化の特性が予見可能である。
【産業上の利用可能性】
【００４２】
以上詳細に説明したように、本発明の磁性化合物によれば、Ｎｄ−Ｆｅ−Ｂ系磁石を凌駕する飽和磁化、異方性磁場、キュリー温度を有しており、発電機や電動機に用いるのに好適であり、更にこれらの発電機や電動機を用いたハイブリット自動車や電気自動車用モーター等、様々な省エネ電化製品などに幅広く応用が期待できる。
【符号の説明】
【００４３】
１０  バルクの磁性化合物製造装置
１１  溶解炉
１２  合金の溶湯
１３  タンディッシュ
１４  冷却ロール
【図１】
2020139183.tif 000003
【図２Ａ】
2020139183.tif 000004
【図２Ｂ】
2020139183.tif 000005
【図２Ｃ】
2020139183.tif 000006
【図３】
2020139183.tif 000007
【図４Ａ】
2020139183.tif 000008
【図４Ｂ】
2020139183.tif 000009
【図５】
2020139183.tif 000010
【図６】
2020139183.tif 000011